【手続補正書】
【提出日】平成19年10月19日(2007.10.19)
【手続補正１】
【補正対象書類名】明細書
【補正対象項目名】０００９
【補正方法】変更
【補正の内容】
【０００９】
(A)成分である平均組成式 (1)で示される少なくともアルケニル基とフェニル基を含有するオルガノポリシロキサン樹脂は、本発明の付加反応硬化型オルガノポリシロキサン樹脂組成物の主成分であり、そのアルケニル基は（D）成分の触媒作用により（C）成分中のケイ素原子結合水素原子と付加反応して架橋し、硬化する。平均組成式(1)： R1aR2bSiO(4-a-b)/2中、R1は炭素原子数2〜10のアルケニル基であり、ビニル基、アリル基、ブテニル基、ヘキセニル基、デセニル基が例示されるが、付加反応性と、該オルガノポリシロキサン樹脂の作りやすさの点で、ビニル基が好ましい。R2はアルケニル基以外の一価の非置換もしくは置換炭化水素基であり、メチル基、エチル基、プロピル基、シクロヘキシル基などのアルキル基；フェニル基、トリル基、ナフチル基などのアリール基；3-クロロプロピル基、3,3,3-トリフルオロプロピル基、2-(ノナフルオロブチル)エチル基などのハロアルキル基；エチルベンジル基、1-フェネチル基などのアラルキル基が例示されるが、フェニル基のみ、メチル基とフェニル基が好ましい。硬化物が透明、高強度、高硬度となるため分子中の全R2の少なくとも５０モル%はフェニル基である必要があり、残余はアルキル基が好ましい。
【手続補正２】
【補正対象書類名】明細書
【補正対象項目名】００１０
【補正方法】変更
【補正の内容】
【００１０】
aは（A）成分中のケイ素１原子あたりのアルケニル基の平均数を示し、0.09〜0.16、好ましくは0.10〜0.15の範囲内である。bは（A）成分中のケイ素１原子あたりのアルケニル基以外の一価の非置換もしくは置換炭化水素基の平均数を示し、1.00〜1.20の範囲内である。これらの範囲を外れると、硬化物は目的とする特性が発現しにくくなる。本成分は、硬化物が高硬度となるために、ゲル透過クロマトグラフィーでのポリスチレン換算重量平均分子量が３，０００以上である。本成分は、２５℃において通常固形状または粘ちょうな液状であり、液状である場合は、その粘度は２５℃において通常１０Pa・s以上である。本成分の分子構造は通常分枝した鎖状、網状または三次元状である。
【手続補正３】
【補正対象書類名】明細書
【補正対象項目名】００１２
【補正方法】変更
【補正の内容】
【００１２】
(B)成分である少なくともアルケニル基とフェニル基を含有するオルガノオリゴシロキサンは、本発明の付加反応硬化型オルガノポリシロキサン樹脂組成物の粘度を低減し、注型作業性、流動性を向上させるとともに、目的の硬化物物性を得るために必須の成分である。平均組成式(2) 中、R3は炭素原子数2〜10のアルケニル基であり、前記R1と同じ基が例示される。R4はアルケニル基以外の一価の非置換もしくは置換炭化水素基であり、前記R2と同じ基が例示される。分子中の全R4の少なくとも１０モル%はフェニル基である必要があり、残余はアルキル基が好ましい。R4は好ましくはフェニル基のみ、あるいはメチル基とフェニル基である。（A）成分および（C）成分との相溶性ならびに硬化物の耐熱性と透明性を良好にするためである。
cは(B)成分中のケイ素１原子あたりのアルケニル基の平均数を示し、0.60〜0.80の範囲内であり、dは(B)成分中のケイ素一原子あたりのアルケニル基以外の一価の非置換もしくは置換炭化水素基の平均数を示し、1.50〜2.10、好ましくは1.50〜2.00の範囲内である必要がある。
【手続補正４】
【補正対象書類名】明細書
【補正対象項目名】００１４
【補正方法】変更
【補正の内容】
【００１４】
(C)成分であるオルガノハイドロジェンオリゴシロキサンもしくはオルガノハイドロジェンポリシロキサンは、そのケイ素原子結合水素原子が(A)成分中のケイ素原子結合アルケニル基と付加反応、すなわち、ヒドロシリル化反応して(A)成分を架橋させる。また、そのケイ素原子結合水素原子が(B)成分中のケイ素原子結合アルケニル基と付加反応する。
平均組成式(3)中、Hは水素原子であり、R5はアルケニル基以外の一価の非置換もしくは置換炭化水素基であり、その少なくとも２０モル%はフェニル基である。R5として、前記R2と同じ基が例示されるが、好ましくはフェニル基のみ、あるいはメチル基とフェニル基である。eは(C)成分中のケイ素一原子あたりのケイ素原子結合水素原子数を示し、0.35〜0.65の範囲内である。fは(C)成分中のケイ素一原子あたりのアルケニル基以外の一価の非置換もしくは置換炭化水素基の平均数を示し、0.90〜1.70、好ましくは1.30〜1.70の範囲内である。本成分は、２５℃において固体状、液状のいずれでもよいが、本発明組成物の調製を容易にするためには液状であることが好ましく、２５℃における粘度が１００Pa・s以下であることが好ましく、１〜１，０００ｍPa・sであることがより好ましい。
【手続補正５】
【補正対象書類名】明細書
【補正対象項目名】００２０
【補正方法】変更
【補正の内容】
【００２０】
本発明における光学部材は、可視光、赤外線、紫外線、遠紫外線、X線、レーザーなどの光がその中を通過する部材をいう。光学部材は、光学レンズ、プリズム、導光板、偏向板、導光路、シート、フィルムのような定形物；モールデイング剤、封止剤、注型剤、被覆剤、接着剤のような不定形物のいずれでもよい。とりわけ、室温よりも高温、例えば５０℃〜２００℃に曝される光学部材や、高強度の光を発する光源に直接接して、あるいは、その近傍に配置される光学部材が好適である。
【手続補正６】
【補正対象書類名】明細書
【補正対象項目名】００３８
【補正方法】変更
【補正の内容】
【００３８】
[比較例４]
合成例５で得たメチルフェニルビニルポリシロキサン樹脂100重量部、ジフェニルビス（ジメチルビニルシロキシ）シラン40重量部、合成例８で得たケイ素原子結合水素原子含有メチルフェニルポリシロキサン69.5重量部、白金−1,3-ジビニル-1,1,3,3-テトラメチルジシロキサン錯体の1,3-ジビニル-1,1,3,3-テトラメチルジシロキサン溶液（白金含有量5%）0.021重量部、1-エチニルシクロヘキサノール0.21重量部を均一になるまで混合して、粘度24Pa・sの付加反応硬化型オルガノポリシロキサン樹脂組成物を調製した。硬化物の25℃でのデユロメータ硬さは52で、150℃でのデユロメータ硬さは20以下であった。硬化物の400 nmでの透過率は99.0%、600 nmでの透過率は98.2％であった。
【手続補正７】
【補正対象書類名】明細書
【補正対象項目名】００４０
【補正方法】変更
【補正の内容】
【００４０】
上記の実施例および比較例に使用した成分（A）を示す平均組成式(1)中のaとbとR2中のフェニル基のモル％（Ph%と略す）、成分（B）を示す平均組成式(2)中のcとdとR4中のフェニル基のモル％（Ph%と略す）、成分（C）を示す平均組成式(3)中のeとfとR5中のフェニル基のモル％（Ph%と略す）、および成分（A）のゲル透過クロマトグラフによるポリスチレン換算重量平均分子量(Mwと略す)を表１に示した。なお、比較例における括弧内の値は、本発明の特許請求範囲に含まれない特性値を示している。
【手続補正８】
【補正対象書類名】明細書
【補正対象項目名】００４３
【補正方法】変更
【補正の内容】
【００４３】
【表２】
2005162859.tif 000001
【手続補正９】
【補正対象書類名】明細書
【補正対象項目名】００４４
【補正方法】変更
【補正の内容】
【００４４】
本発明の付加反応硬化型オルガノポリシロキサン樹脂組成物は、流動性、成形性が優れ、その硬化物が透明、高硬度、高強度でありながら、高温での硬度低下が小さいので、光学部材、すなわち、可視光、赤外線、紫外線、遠紫外線、X線、レーザーなどの光がその中を通過する部材の調製用に有用である。とりわけ、室温よりも高温、例えば５０℃〜２００℃に曝される光学部材や、高強度の光を発する光源に直接接して、あるいは、その近傍に配置される光学部材の調製用に有用である。
本発明の光学部材は、透明、高硬度、高強度でありながら、高温での硬度低下が小さいので、発光表示装置、ランプ光照射装置、高温で使用される光学機器、光通信システム用部品や機器等に有用である。